(57)【要約】      （修正有）【課題】ＳｉＣ基板上に形成した金属窒化層を利用して、転位密度の低い優れた発光特性をもったＧａＮ半導体などのIII族窒化物半導体を製造する方法を提供する。【解決手段】ＳｉＣ基板の（0001）Ｓｉ面上に金属層を設け、金属層を窒化することにより、金属窒化物層を形成し、金属窒化物層にIII族窒化物半導体を形成させる。化学処理などにより金属層を溶解し、ＳｉＣ基板から分離した多様な半導体構造体を得る。金属層としては、Ｃｒ層を用いる。【選択図】図１
2008273792.tif 000002
【特許請求の範囲】
【請求項１】
ＳｉＣ基板の（0001）Ｓｉ面上に金属層を設け、
前記金属層を窒化することにより、金属窒化物層を形成することを特徴とする、金属窒化物層の製造方法。
【請求項２】
前記金属層がＣｒ層であることを特徴とする、請求項１に記載の金属窒化物層の製造方法。
【請求項３】
ＳｉＣ基板の（0001）Ｓｉ面上に金属層を設け、
前記金属層を窒化することにより、金属窒化物層を形成し、
前記金属窒化物層にIII族窒化物半導体を形成させることを特徴とする、III族窒化物半導体の製造方法。
【請求項４】
前記金属層がＣｒ層であることを特徴とする、請求項３に記載のIII族窒化物半導体の製造方法。
【請求項５】
前記III族窒化物半導体がＡｌＮ、ＡｌＧａＮ、ＡｌＩｎＧａＮ、ＩｎＧａＮ、ＩｎＮまたはＧａＮの１種以上であることを特徴とする、請求項３または４に記載のIII族窒化物半導体の製造方法。
【請求項６】
請求項３〜５のいずれかの方法により製造されたIII族窒化物半導体。
【請求項７】
ＳｉＣ基板の（0001）Ｓｉ面上に、（１１１）ＣｒＮ層を有するIII族窒化物半導体製造用基板。
【発明の詳細な説明】
【技術分野】
【０００１】
本発明は、窒化物半導体のごときIII族窒化物半導体およびその製造方法に関し、更に、金属窒化物層の製造方法、III族窒化物半導体製造用基板に関する。
【背景技術】
【０００２】
化学式ＩｎxＧａyＡｌzＮ（０≦ｘ≦１、０≦ｙ≦１、０≦ｚ≦１、ｘ＋ｙ＋ｚ＝１）で表されるIII族窒化物半導体が、発光素子用材料として広く利用されている。特に近年、発光ダイオード（LED）やレーザ等の材料として、ＧａＮ（窒化ガリウム）半導体が注目を集めている。しかし一方で、このＧａＮ半導体は格子整合する基板が実在せず、転位密度の低いＧａＮ半導体を製造することが困難である。そのため従来から、サファイア基板などを用いて転位密度の低いＧａＮ半導体を製造する方法に関し、種々の検討がなされている。例えば特許文献１には、サファイア基板上にＣｒ金属層を作成し、そのＣｒ金属層を窒化してＣｒＮとした後、そのＣｒＮ上にＧａＮ層を成長させる方法が開示されている。また、特許文献２には、サファイア基板上にＧａＮ層を形成し、その上に金属（Ｔｉ)層を作成し、その金属層を窒化して網目構造とした後、網目の開口部よりＧａＮ層を成長させることで、自立基板を製造する方法が開示されている。
【０００３】
しかしながら、上記特許文献１のようにサファイア基板を用いてＧａＮ層を成長させた場合、ＧａＮ層の下に電極を設けるためには、絶縁体であるサファイア基板を除去することが必要になる。この作業は容易ではない。また、下のサファイア基板を避けて、例えばＧａＮ層の表面に陰極と陽極を設けることも可能であるが、その場合、発光面積が小さくなってしまう。また、ＧａＮ層の表面に陰極と陽極を設けた場合、ＧａＮ層内での電流分布が均一にならず、発光が不均一になるといった問題がある。
【０００４】
また、上記特許文献２では、金属層を窒化する工程でサファイア基板上のＧａＮ下地層との界面に形成させた微細な孔を利用し、機械的な力を加えることでサファイア基板（下地基板）を剥離することが行われる。しかしながら、この剥離の際に、ＧａＮ層を破損しやすいという問題があった。
【０００５】
加えて、サファイア基板は、ＧａＮ半導体との格子定数の相違が小さくなく、サファイア基板上にＧａＮ層を成長させた場合、結晶中の転位密度を低くするのが困難であった。結晶中の転位密度が高いと、優れた発光特性をもった半導体デバイスが得られない。
【０００６】
一方、ＳｉＣ基板は、サファイア基板に比べてＧａＮ半導体との格子定数の相違が小さく、転位密度の低いＧａＮ層を成長させることができるといった利点がある。しかし一方で、ＳｉＣ基板はＧａＮのＧａと反応して成長界面の結晶品質が悪くなる為、ＧａＮを成長する前にＳｉＣと反応しないＡｌＮのバッファ層を挿入する事が一般的に行われている（非特許文献３）。
【０００７】
また、ＳｉＣ表面を高温のアンモニアガス雰囲気に露呈する時間が長いと、窒化ＳｉＮとなるが、ＳｉＮ上にはＧａＮ層は成長しにくい性質がある為、成長開始前の温度、アンモニアガスの露呈開始時期など最小限の窒化に留める様、適正化する必要がある。
【０００８】
また、窒化物成長層の転位密度を低減する方法として、ＳｉＣ基板上にＡｌＮバッファ層、引き続きＧａＮ層を形成させた後、ＳｉＯ２やＳｉＮｘなどの絶縁膜をその上に成膜し、フォトリソグラフで絶縁膜に開口部とマスク部を形成し、開口部に露呈したＧａＮを種層として横方向成長を用いた、ELO（Epitaxial Lateral Overgrowth)法（非特許文献４）や、PENDEO法（非特許文献５）が報告されている。
【０００９】
前者はマスク上を横方向成長する場合には、基板界面からの貫通転位が生じない。後者は前述の開口部をさらにＳｉＣ基板までドライエッチングして凹凸基板加工を行い、窒化物種層の側面から横方向成長させるもので、成長層が中空で成長する為、ＳｉＣ基板と接触しない為、その部分の貫通転位密度は非常に少ないものとなる。なお、成長膜厚等にもよるが、前者の場合平均転位密度で１０7／ｃｍ2程度、後者では最良部で１０4／ｃｍ2台の転位密度が確認されている。
【００１０】
しかしながら、ＥＬＯ法では一旦ＡｌＮバッファ層とＧａＮ種層のエピタキシャル成長工程が必要であると伴に、その上にＳｉＯ２やＳｉＮxなどの絶縁膜形成工程、さらにはフォトリソグラフィーによるレジストパターン形成、ＳｉＯ２、ＳｉＮxの窓部エッチング工程が必要である。PENDEO法ではそれに加え、開口部の窒化物層およびＳｉＣ基板のドライエッチング工程も必要であり、工程数が多く生産性を低下させると共に最終的に得られる良品率も低いと言う大きな課題がある。
【００１１】
また、デバイス特性向上の為にエピタキシャル成長層と基板を分離したい場合、サファイア基板上の窒化物層に対しては、サファイア基板の裏面側から基板界面近傍の窒化物層で光吸収が生じるレーザーを照射し、その部分のみを熱分解させて両者を分離するレーザーリフトオフ法が通常用いられている。サファイア基板のバンドギャップは約６ｅＶと吸収端の波長として約２００ｎｍであり、用いるレーザー光に対し透明であるが、ＳｉＣの場合４Ｈタイプで３．０ｅＶ、６Ｈタイプで２．９ｅＶとＧａＮの３．４ｅＶに比べバンドギャップが小さく、レーザー光がＳｉＣ基板で吸収されてしまい、レーザーリフトオフ法の適用は難しい。その為、非常に硬く研削・研磨が困難なＳｉＣ基板を機械的に加工する、もしくはドライエッチングでエッチングする必要があり、生産性が著しく低下すると言う課題もある。
【特許文献１】ＷＯ／２００６／１２６３３０号公報
【特許文献２】特開２００５−１１９９２１号公報
【非特許文献３】Ｔ．Ｗａｒｒｅｎ  Ｗｅｅｋｓら、Applied PhyＳｉＣs Letters、67（1995）  ｐ．401．
【非特許文献４】Ａ．Ｕｓｕｉら、Jap.J.Appl.Phys. 36(1997)L899.
【非特許文献５】K.Linthicumら、Appl．Phys.Lett.75（1999）P.196.
【発明の開示】
【発明が解決しようとする課題】
【００１２】
本発明の目的は、ＳｉＣ基板上に形成した金属窒化層を利用して転位密度の低いＧａＮ半導体などのIII族窒化物半導体を製造することを目的としている。また、金属窒化物層の製造方法とIII族窒化物半導体製造用基板を併せて提供する。また、III族窒化物成長層とＳｉＣ基板とを分離したい場合に成長界面近傍層のみを化学エッチングにより容易に実施すると伴に、高価なＳｉＣ基板の再利用を行うことを目的とする。
【課題を解決するための手段】
【００１３】
上記課題を解決するため、本発明によれば、ＳｉＣ基板の（0001）Ｓｉ面上に金属層を設け（形成し）、前記金属層を窒化することにより、金属窒化物層を形成し、前記金属窒化物層にIII族窒化物半導体を形成させることを特徴とする、III族窒化物半導体の製造方法が提供される。例えば、前記III族窒化物半導体をエピタキシャル成長によって形成させる。なお、ＳｉＣ（0001）Ｓｉ面上に、選択的に金属層を成膜し、前記金属層ならびに露呈するＳｉＣ（0001）Ｓｉ面を同時に窒化処理を行い、前者はIII族窒化物層成長のバッファー層兼種層とし、後者はＳｉＣ表面をＳｉＮｘ化させＥＬＯ成長、もしはＰＥＮＤＥＯ成長用のマスクとして用い、更なる低転位密度化を図る。窒化物成長層とＳｉＣ基板との分離を実施する場合には、基板と窒化物成長層との界面近傍の金属窒化物層及び／又はＳｉＮｘ層の選択化学エッチングで容易に成長層およびＳｉＣ基板を分離回収することができる。
【００１４】
この製造方法において、前記金属窒層は例えばＣｒ層である。また、前記III族窒化物半導体は例えばＡｌＮ、ＡｌＧａＮ、ＡｌＩｎＧａＮ、ＩｎＧａＮ、ＩｎＮまたはＧａＮの１種以上である。
【００１５】
またＳｉＣ基板の（0001）Ｓｉ面上に、（１１１）ＣｒＮ層を有する基板を用いれば、優れたIII族窒化物半導体を得ることができる。
【発明の効果】
【００１６】
本発明によれば、ＳｉＣ基板上に金属窒化物層を得ることが可能となり、該金属窒化物層を用いれば、優れた半導体層または半導体構造体を得ることでき、さらに化学処理などにより金属層を溶解できることから、ＳｉＣ基板から分離した多様な半導体構造体を得ることができる。それら半導体は、転位密度の低い、優れた発光特性をもったIII族窒化物半導体となる。
【発明を実施するための最良の形態】
【００１７】
以下、本発明の実施の形態を、図面を参照にして説明する。なお、本明細書及び図面において、実質的に同一の機能構成を有する構成要素については、同一の符号を付することにより重複説明を省略する。なお、III族窒化物とは、主に周期表（短周期型）で第III族に属する元素であるＡｌ、Ｇａ、Ｉｎなどと窒素（Ｎ）との化合物を言う。さらに、Ｂ、ＴｌなどもIII族に属する元素である。
【００１８】
本発明では、III族窒化物半導体の製造の一例として、ＳｉＣ基板（単結晶）上に、Ｃｒ層を設け、Ｃｒ層を窒化することにより、ＣｒＮ層を形成し、ＣｒＮ層上にIII族窒化物（例えばＧａＮ層）を積層する場合を説明する。金属窒化物層上に積層する化合物は、III族窒化物に限るものではない。なお、上記各層の形成は、ＭＯＣＶＤ、ＭＢＥ、ＭＯ−ＭＢＥ、ＨＶＰＥ、またはＭＯ−ＨＶＰＥ装置または方法を用いれば良い。
【００１９】
それを図１（ａ）、（ｂ）に示す。図１（ａ）は、ＳｉＣ基板（炭化珪素基板）の（0001）面のＳｉ面上であるＳｉＣ基板（0001）Ｓｉ面上に窒化された窒化金属層を形成し、図１（ｂ）は、その上にＧａＮ単結晶層を形成した構造を示している。
【００２０】
本発明は、ＳｉＣ基板（単結晶）を用いるが、ＳｉＣ基板の（０００１）面には、Ｓｉの分子がより表面側に結晶配置してなるＳｉ面（珪素面）と炭素が表面側に結晶配置してなるＣ面（炭素面）がある。金属窒化物層を形成するには、上記のＳｉ面を用いるのが好ましい。Ｓｉ面を用いると、該Ｓｉ面上に積層された金属層が良好な配向状態となる。また金属層の金属成分が均質に保持でき、金属層形成後の窒化処理において窒化反応が安定するからである。一方、Ｃ面（炭素面）では、該Ｃ面上に金属層を積層した際に炭素と金属が反応し、炭化物等の化合物を形成する。化合物は、窒化処理において成分のばらつきが大きく、単一の窒化物層とならないからである。なお、ＳｉＣ基板は４Ｈ−ＳｉＣもしくは６Ｈ−ＳｉＣ基板が好ましい。
【００２１】
ＳｉＣ単結晶からなるＳｉＣ基板において、上記のＳｉＣ（０００１）面のＳｉ面は、ＳｉＣ単結晶を切断する際に、単結晶の配向方向を勘案し切断、研磨することによっても得られる。または、Ｓｉ単結晶基板表面を炭化しても得られる場合がある。市販もされている。
【００２２】
（１）基板の表面処理工程
ＳｉＣ基板の表面は、清浄であることが望まれるため、表面において清浄処理を行う。例えば、有機洗浄により脱脂を実施した後、表面金属汚染・パーティクル洗浄のため、Ｓｉ基板で通常用いられているＲＣＡ洗浄法などの酸アルカリ洗浄を実施する。また自然酸化膜を除去するために、希釈フッ酸エッチ、純水リンス洗浄、乾燥を行う。或いは基板を還元ガス等により、表面にある不純物、不要な元素を除去する。
【００２３】
（２）基板上の金属層の形成工程
本工程は、金属層を形成するために、スパッタリング法、真空蒸着法等により金属を基板表面に直接付着させてよい。または金属元素の供給源として有機金属あるいは金属化合物を用いて、ＭＯＣＶＤ等のＣＶＤ法などの装置および方法にて反応室内部で、ガス状で反応させて、金属層を形成する。形成時の温度は、方法によって適宜、室温から３００℃でもよい。温度は高い方が均質な層を得るため望ましいが、生産性が落ちる。もっとも、蒸着法においては、基板の温度を加熱手段によって加熱しなくとも、蒸着熱により基板が昇温されるため、特別な加熱手段は必要とされない。
【００２４】
金属層の層厚（高さ距離）は、１０〜５０ｎｍが好ましく、さらに１５〜３５ｎｍがさらに好ましい。薄すぎると窒化の際に基板に窒素が到達し反応してしまい、目的とする位置以外にＳｉＮｘ層が形成されＣｒＮ種層の核の位置が不均一となってしまう。厚すぎると窒化に時間が費やされてしまう、もしくはＳｉＣ基板側からの方位情報を反映した固相エピタキシャル成長以外にランダムな方位を有する金属窒化粒子が混在してしまい、窒化物層の成長方位に乱れが生じ、モザイク状ないし多結晶化してしまうためである。層厚は、設けられた金属の結晶性、窒化処理の際の影響を勘案して、窒化に適した単結晶の金属層となるように設定する。金属層は、例えばＣｒなどの成分が一定であり、一定の層厚を基板の直上に接合するように形成されるのが好ましい。成分、層厚が一定となることで金属層を窒化処理する際の結晶化してなる金属窒化物の結晶性、物性が安定するからである。さらには熱応力など基板への悪影響も緩和される。
【００２５】
また、金属層で使う金属物質としては、窒化合物を形成するＣｒ（クロミュウム、以下クロムとも言う）、Ｃｕ（銅）などのような金属である。金属の品位は、いずれも３Ｎ（９９．９質量％）以上のものであれば良い。極微量の不純物があっても結晶成長が可能だからである。
【００２６】
本実施例では、Ｃｒターゲットによるスパッタリング法を用いた。ＣＶＤ法を用いる場合ではＣｒの有機金属原料として（ＣＨ３Ｃ５Ｈ４）２Ｃｒ、それ以外にも（Ｃ６Ｈ６）２Ｃｒと（Ｃ２Ｈ５）２Ｃｒなどの有機金属原料と、Ｃｒ（Ｃ５Ｈ７Ｏ２）３、Ｃｒ（Ｃ１１Ｈ１９Ｏ２）３、Ｃｒ（Ｃ５ＨＦ６Ｏ２）３等の金属化合物原料も使用可能である。
【００２７】
銅（Ｃｕ）の場合も、スパッタリング法が好ましい。ＣＶＤ法を用いる場合は、有機金属と金属化合物原料としてのＣｕ（Ｃ５Ｈ７Ｏ２）２、Ｃｕ（Ｃ１１Ｈ１９Ｏ２）２、Ｃｕ（Ｃ５ＨＦ６Ｏ２）２、Ｃｕ（ＣＨ３ＣＯＯ）２、（Ｃ５Ｈ５）Ｃｕ：Ｐ（Ｃ２Ｈ５）３、（Ｃ２Ｈ５Ｃ５Ｈ４）Ｃｕ：Ｐ（Ｃ６Ｈ５）３、（Ｃ５ＨＦ６Ｏ２）Ｃｕ：ＣＨ３Ｃ≡ＣＣＨ３、（Ｃ５ＨＦ６Ｏ２）Ｃｕ：Ｃ８Ｈ１２、（Ｃ５ＨＦ６Ｏ２）Ｃｕ：Ｐ（Ｃ２Ｈ５）３、（ＣＨ３Ｃ５Ｈ４）Ｃｕ：Ｐ（Ｃ２Ｈ５）３等とを用いることができる。
【００２８】
ＳｉＣ基板のＳｉ面の露出表面のほぼ全面に金属層を形成する場合は、上記の方法が合理的である。一方、ＳｉＣ基板上において、金属層を編み目状、格子状、ストライプ状、または回路状など、所望のパターンを全面または部分的にパターン形成できる。パターン形成する場合、金属層を基板表面のほぼ全面に積層し、フォトリソグラフィーにより可能である。パターン形成法はリフトオフ法またはエッチング法のいずれでもよい。これによりＳｉＣ基板上には、ＳｉＣ基板の表面が露出されている個所と、金属層の部分との２つの物性の異なる領域が存在する。パターンまたは部分的に金属層を形成すれば、後の窒化工程により、金属層は窒化され、表面が露出しているＳｉＣ基板表面は窒化され、窒化珪素となり、ＳｉＣ基板上に、金属窒化物層と窒化珪素層が同一表面に存在することになる。金属窒化物層と窒化珪素層では、その上に積層するIII族窒化物が、金属窒化物層と、窒化珪素層では、結晶成長が異なる。金属窒化物層は、III族窒化物は結晶成長の核と成り得るが、窒化珪素層では成長の核と成りにくい。このため、金属窒化物層でIII族窒化物の結晶成長が進み、成長に寄与しない窒化珪素層上を渡って横方向成長する。
【００２９】
また、金属層を形成後にマスクパターンを形成し、ドライエッチングなどのエッチング方法により金属層と共にＳｉＣ基板まで部分除去した後に窒化処理を行えば、凹凸ＳｉＣ基板の凹部は結晶成長しにくい窒化珪素となり、凸部は結晶成長の核となる金属窒化物層が同時に得られる。このようにして得られた凹凸ＳｉＣ基板を用いてIII族窒化物の結晶成長を行えば、横方向成長により凹部に空洞が形成される。得られた空洞は、金属酸化物をエッチングする際にはエッチング液の浸透に有効である他、縦型発光ダイオードとした場合には光の屈折率差による全反射部として取り出し効率の向上に寄与できる。さらには、金属層形成前に基板が加工されていてもよい。
【００３０】
実施例として、スパッタリング法により、ＳｉＣ基板の（０００１）面のＳｉ面にＣｒ層をほぼ全面に形成させた。スパッタ用ガスとしてはＡｒまたはＮ２を用いた。基板上に積層されたＣｒ層の平均層厚は、２０ｎｍであった。
【００３１】
ＸＲＤにより基板上Ｃｒ層の評価を行った結果、ｃ軸方向で（１１０）に配向された金属Ｃｒ層であった。単結晶の金属Ｃｒ層であることが確認された。下地基板の（０００１）面とＣｒ層の（１１０）面とが平行になるように配向している。Ｃｒ層は、体心立方構造の金属である。
【００３２】
（３）金属層の窒化処理工程
窒化処理工程は、形成された金属層を窒化し、金属窒化物層形成とする。窒化処理前、Ｃｒ金属層はＳｉＣ基板の（0001）面とＣｒ（１１０）面が平行なＢＣＣ（Body Center Cubic）構造であるが窒化処理後Ｃｒ金属層は、岩塩（Rock
Salt）構造の（１１１）ＣｒＮ層へ相変化が起こる。この場合、窒素元素と反応していない金属バッファー層の一部は、色々な相の純粋金属層で残っている。窒化工程によって、各金属バッファー層は金属窒化物層、すなわち、ＣｒｘＮｘ層を形成する。窒化処理後、窒素と反応してない残留金属バッファー層と窒素と反応された金属窒化物層は、化学的にエッチング可能な物質で構成されていることになる。
【００３３】
窒化処理工程では、Ｃｒ層が形成された下地基板を、III族窒化物の結晶を成長させるための装置へ移送する。そして、Ｃｒ層が形成された基板を、窒素を含有した還元性ガス雰囲気で加熱窒化処理を行う。この窒素を含有した還元性ガスは、好ましくはアンモニアもしくはヒドラジンなどである。その際、加熱温度は、６００℃以上（８７３K以上）であることが好ましく、１０００℃以上であることがさらに好ましく、１０６０℃以上であることがさらに好ましい。加熱温度６００℃以上で窒化することにより、Ｃｒ層２０がほぼ全部窒化して、三角錐形状の複数の凸部３１を表面に有するクロム窒化物層３０が形成される。ここで、クロム窒化物層３０の組成は、ＣｒＮであることが好ましい。
【００３４】
また、三角錐形状の凸部の底辺の１辺の長さは、窒化処理前のＣｒ膜の層厚や加熱温度条件により変化するが、１０ｎｍから３００ｎｍの範囲である。また、底辺は（111）面であり、ＳｉＣ基板の（0001）面と並行であると伴に、三角錐の3つの底辺はＳｉＣ基板の〔１１−２０〕、〔−２１１０〕、〔１−２１０〕と平行となる。
【００３５】
加熱温度１０４０℃以上で窒化することにより、その上に成長させる後述のＧａＮの結晶層５０の表面５０ａのピット密度が１０２〜１０３／ｃｍ２レベルまで低減する。加熱温度１０６０℃以上で窒化することにより、後述のＧａＮの結晶層５０の表面５０ａのピット密度が数／ｃｍ２レベルまで低減する。加熱温度が高いほど、三角錐形状の不定形性が解消されるためと考えられる。
【００３６】
ただし、過度に高温とするのは、熱負荷増大による装置の部材劣化の問題が生じるとともに、形成されたクロム窒化物膜と下地基板との相互熱拡散や、Ｃｒの表面横方向マイグレーションで所望の位置に選択的に窒化クロム層とＳｉＮｘを形成出来なくなるなどの問題が生じるので、加熱温度は１３００℃以下が好ましい。
【００３７】
基板上に所望のパターンまたは部分に金属層を積層せしめたパターン基板の場合では、窒化処理により、前述のように金属層を積層した部分が金属窒化物層となり、かつＳｉＣ（0001）Ｓｉ面が露呈している部分は窒化珪素層となりの２種類の物性の異なる層が同一基板面上にセルフアラインメントで自動的に形成され、通常のＥＬＯ法で必要な絶縁膜形成とパターン加工が省略できる。
【実施例】
【００３８】
先ほどの実施例（スパッタリング法により、ＳｉＣ基板の（０００１）面のＳｉ面にＣｒ層をほぼ全面に形成させた例）で得た基板に積層された金属層に窒化処理を行い、金属窒化層基板を得た。窒素を含有した還元性ガスは、アンモニアガスとし、その流量は１０００ｓｃｃｍである。加熱温度は、１０８０℃とした。この窒化処理により、ＳｉＣ基板上にクロム窒化物層が形成された。クロム窒化物層は主として三角錐形状であった。
【００３９】
このようにして得られた金属窒化物層は、半導体となる化合物を積層し、半導体素子を得るための基層となる。化合物は例えば、III―Ｖ族化合物以外にもII−ＶＩ族化合物を積層できる、例えば、ＧａＮ、ＡｌＮ、ＩｎＮ、さらにこれらの混晶であるＡｌＧａＮ、ＡｌＧａＩｎＮ、ＩｎＧａＮ、やＺｎＯなどがある。格子常数の整合から、ＧａＮやＡｌＮ、ＡｌＧａＮ、ＡｌＩｎＧａＮ、ＩｎＧａＮ、ＺｎＯが好ましい。化合物の積層は、前述と同様な方法または装置を用いれば可能である。実施例以外においても温度、ガスの成分、流量、方向などは、適宜設定すればよい。
【００４０】
前記金属窒化層基板にIII属窒化物を積層した。基板の基板温度を９００℃まで下げ、ＨＶＰＥ法でIII族窒化物（例えば、ＧａＮ）のバッファ層を成膜した。バッファ層の層厚は、約３μｍとした。次いで、基板温度を１０５０℃まで昇温しＧａＮの本成長層を成膜した。成長厚みは約１７μｍである。Ｇａ塩化物原料の供給を停止して、成長を終了したならば冷却を開始するが、基板温度が６００℃まで冷却されるまではアンモニアガス雰囲気とし、その後キャリアガス中のアンモニアガスの供給を停止して、室温まで冷却した。
【００４１】
ＳｉＣ基板から、III族窒化物（例えば、ＧａＮ）のバッファ層、またはバッファ層上に積層された半導体素子を分離する場合は、エッチャント（化学溶液）により金属窒化物層をエッチングすることにより、基板とバッファ層を分離できる。選択エッチャントは、例えば過塩素酸（ＨＣｌＯ４）と硝酸２セリウムアンモニウムとの混合水溶液などがある。ＳｉＮｘの選択エッチャントはフッ酸系（希釈フッ酸・バッファードフッ酸）などがある。これらはＳｉＣ基板が溶解されないので、基板の表面をさらに洗浄もしくは、必要に応じて簡単な鏡面研磨を追加すれば再度使用可能である。
【００４２】
ＳｉＣ基板のＳｉ面に金属層を形成し、金属層を窒化処理することで金属窒化物層とすれば、半導体化合物を積層するに優れた層を得られる。特にIII族系窒化物の半導体層を積層し、素子構造とすれば、優れた半導体素子が得られる。また、半導体素子とＳｉＣ基板のとの分離も化学溶液によって簡易であるため、様々の形態の半導体素子を生産することが可能となった。
【００４３】
さらに、導電性ＳｉＣ基板を用いれば、ＣｒＮは導電性であることから、縦型の発光ダイオードが容易に作製できる。またＣｒＮが三角錐形状であることから、発光層からの光がＣｒＮ界面で多方向に反射し、取り出し効率の向上がなされ、高出力の発光ダイオードを作製することが可能である。さらに、Ｃｒに任意のパターン形成を行い、ＣｒＮとＳｉＮ絶縁膜のパターンと、発光ダイオードの電極や狭窄層やチップ分離溝の配置を組み合わせることにより、電流の拡散または集中によるさらなる高効率化や、製造方法の簡素化が図られる。
【産業上の利用可能性】
【００４４】
本発明は、III族窒化物半導体の製造に適用できる。
【図面の簡単な説明】
【００４５】
【図１】（ａ）は、ＳｉＣ基板（0001）Ｓｉ面上に窒化された窒化金属層を形成した状態の説明図である。（ｂ）は、窒化金属層の上にＧａＮ単結晶層を形成した状態の説明図である。
【図１】
2008273792.tif 000003